(57)【特許請求の範囲】
【請求項１】
透光性を有するとともにプリグルーブを形成した基板と、この基板上に設けるとともに、レーザー光による記録光を吸収する色素から構成した光吸収物質を含む光吸収層と、
この光吸収層上に設けるとともに、レーザー光を反射する光反射層と、を有し、
前記光吸収層に前記記録光を照射することにより情報を記録する光情報記録媒体であって、
前記光吸収層の室温における前記記録光の波長での吸光度をＡ１（Ａｂｓ）とし、前記光吸収層の熱分解温度をＴ（℃）とし、Ｔ−５０（℃）における前記記録光の波長での吸光度をＡ２（Ａｂｓ）としたときに、
Ａ２／Ａ１≧１．３０、かつ
０．１５≦Ａ１≦０．２５
であることを特徴とする光情報記録媒体。
【請求項２】
前記光吸収層の室温から熱分解温度までの温度に対する前記記録光の波長での吸光度変化率をＮ（Ａｂｓ／℃）としたときに、
Ｎ≧２．０×１０−４
であることを特徴とする請求項１記載の光情報記録媒体。
【請求項３】
前記光吸収層の平均膜厚をｄａｖ（ｎｍ）としたときに、
４０≦ｄａｖ≦１００
であることを特徴とする請求項１あるいは２いずれかに記載の光情報記録媒体。
【発明の詳細な説明】
【０００１】
【発明の属する技術分野】
本発明は光情報記録媒体にかかるもので、とくに透光性の基板上に少なくとも光吸収層および光反射層を有する、書き込み可能な光情報記録媒体に関するものである。
【０００２】
【従来の技術】
従来の書き込み可能な構造を有する光情報記録媒体（いわゆるＣＤ−Ｒ）において、高速記録に対応するためには、ディスクへの記録後の再生特性のみならず、記録感度すなわち、最適記録が行われる記録パワーの低さが重要である。
記録パワーを低減するために従来の光情報記録媒体では、光吸収層の光吸収の度合い、つまり光減衰係数を大きくする、あるいは光吸収層の膜厚を増大させ、色素膜による光吸収を全体として増加させることにより記録感度の向上を図っていた。
【０００３】
しかしながら、上述のような手法による記録感度の向上には限度がある。
すなわち、ＣＤ−Ｒ規格であるオレンジブックに準拠するためには、最大反射率Ｒｔｏｐが６５％Ｒ以上が必要であり、色素膜による一定量以上の光吸収量の増大は反射率の低下を招き、反射率についてオレンジブック規格をクリアすることができなくなってしまうからである。
【０００４】
すなわち、従来の手法による記録感度の向上は、色素の光減衰係数に比例する場合が多く、記録感度を向上させるためには、色素材料のレーザー光波長域における光減衰係数を大きくすればよいが、この場合には充分な反射率と両立させることが困難であるという問題がある。光減衰係数は、色素材料中での光吸収（吸光度）に比例するため、光減衰係数が大きくなると色素膜中に吸収する光量の割合が増加し、反射率が低下してしまうという問題がある。
したがって、光減衰係数のみによる従来の手法ではＣＤ−Ｒ規格の反射率を充分に満足させつつ記録感度を確保することは困難であり、とくに高速記録では記録感度および反射率の両立が必須の要件になる。
【０００５】
【発明が解決しようとする課題】
本発明は以上のような諸問題にかんがみなされたもので、とくに高速記録において反射率など再生特性とともに所定の記録感度を確保することができる光情報記録媒体を提供することを課題とする。
【０００６】
また本発明は、ＣＤ−Ｒに使用する色素材料において、記録時における高温下でレーザー光の吸収が増大しやすい材料を選定することにより記録感度を向上させることができる光情報記録媒体を提供することを課題とする。
【０００７】
また本発明は、再生特性はこれを従来と同等に維持するとともに、光減衰係数ではなく、光吸収層における記録感度の温度依存性を利用して記録感度を向上させた光情報記録媒体を提供することを課題とする。
【０００８】
【課題を解決するための手段】
すなわち本発明は、ＣＤ−Ｒ、あるいはこれより短波長側のレーザー光を用いる書き込み可能な構造を有する光情報記録媒体（いわゆるＤＶＤ−Ｒ）に使用する色素材料膜の吸光度つまり記録感度に温度依存性があること、具体的には、高温下における色素材料の吸光スペクトルの変化に着目し、高温下でレーザー光の吸収が増大しやすい材料を選定することにより記録感度を向上させることに着目したもので、透光性を有するとともにプリグルーブを形成した基板と、この基板上に設けるとともに、レーザー光による記録光を吸収する色素から構成した光吸収物質を含む光吸収層と、この光吸収層上に設けるとともに、レーザー光を反射する光反射層と、を有し、上記光吸収層に上記記録光を照射することにより情報を記録する光情報記録媒体であって、上記光吸収層の室温における上記記録光の波長での吸光度をＡ１（Ａｂｓ）とし、上記光吸収層の熱分解温度をＴ（℃）とし、Ｔ−５０（℃）における上記記録光の波長での吸光度をＡ２（Ａｂｓ）としたときに、Ａ２／Ａ１≧１．３０であることを特徴とする光情報記録媒体である。
【０００９】
上記光吸収層の室温から熱分解温度までの温度に対する上記記録光の波長での吸光度変化率をＮ（Ａｂｓ／℃）としたときに、Ｎ≧２．０×１０−４であることができる。
【００１０】
上記光吸収層の平均膜厚をｄａｖ（ｎｍ）としたときに、４０≦ｄａｖ≦１００であり、かつ０．１５≦Ａ１≦０．２５であることができる。
【００１１】
以下、より具体的に説明する。
図１は、本発明による光情報記録媒体１の一例の拡大断面図であって、光情報記録媒体１は、透光性の基板２と、基板２上に形成した光吸収層３（記録層）と、光吸収層３の上に形成した光反射層４と、光反射層４の上に形成した保護層５と、を有する。
【００１２】
基板２には、スパイラル状にプリグルーブ６を形成してある。プリグルーブ６の左右には、プリグルーブ６以外の部分すなわちランド７が位置している。
【００１３】
なお、基板２と光吸収層３とは第１の層界８により互いに接している。光吸収層３と光反射層４とは第２の層界９により接している。光反射層４と保護層５とは第３の層界１０により接している。
【００１４】
図示のように、光情報記録媒体１に記録光（記録用レーザー光）Ｌ１を照射したときに、光吸収層３中の色素がこのレーザー光Ｌ１のエネルギーを吸収することにより発熱し、基板２側に熱変形が生じてピット１１を形成している。また記録部分においては、光吸収層３中の色素の発熱分解により、ピット１１部分の屈折率が変化している。
このピット１１部分に再生光（再生用レーザー光）Ｌ２を照射することにより、ピット１１部分における基板２の熱変形、ならびにピット１１の部分および非ピット部（ランド７）の、屈折率差を原因とする光学的位相差から生じる光の回折によってピットコントラストを得て、情報を読み取るものである。
【００１５】
本発明者らは、上述のような光情報記録媒体１において、ＣＤ−ＲやＤＶＤ−Ｒに使用する色素材料膜にはその吸光度に温度依存性があることに着目した。すなわち光吸収層３中の色素は、レーザー波長における光吸収が温度によって異なり、高温度で光吸収が大きくなる傾向がある。
図２は、レーザー波長に対する吸光度の関係を示すグラフであって、図中実線は、低温時（室温時）の吸光スペクトルを示し、点線は、高温時の吸光スペクトルを示している。
図２に示したような色素膜の吸光スペクトル自体の広がりは、色素分子どうしの分子間力、および水素結合力からなる相互作用を原因として発生することが知られており、分子振動が激しくなる高温下で、この相互作用が変化して、結果的に色素膜の吸光スペクトルが変動するものと考えられる。
【００１６】
図示のように、この温度依存性の大きな色素材料は、信号記録時の大きなパワーによるレーザー照射により、色素膜が昇温し、可視領域から近赤外領域における吸光スペクトルが大きく変化する（吸光度が室温時、および記録時ないし高温時で逆転する）。
この吸収スペクトルの温度依存性は、色素の分子構造に依存しており、たとえばベンゾインドベンゾジカーボシアニンにおいては、分子側鎖を大きくし、会合性を減少させる方向の材料において、この効果が顕著にみられる。また安定化剤などの添加物を混入した場合には吸光スペクトルの変化が著しい。
【００１７】
とくに記録レーザー波長にあたる吸収スペクトルの長波長側の吸収が増大するため、記録感度の向上が可能となる。
この温度依存性による吸収スペクトルの変化傾向の大きな材料は、レーザー照射を受けて発熱した高温状態において、レーザー光吸収能力が向上するため、記録レーザーパワーを低減することができる。
つまり高温下においての光吸収が増大するため、記録を行う温度２００℃以上において色素膜での光吸収が増大し、通常の読出し時のレーザーパワーでは温度が低いため、色素膜の光吸収の増大量は少ない。
【００１８】
本発明においては、図２に示すように光吸収層３の室温における記録光Ｌ１の波長での吸光度をＡ１（Ａｂｓ）とし、光吸収層３の熱分解温度をＴ（℃）とし、Ｔ−５０（℃）における記録光Ｌ１の波長での吸光度をＡ２（Ａｂｓ）としたときに、Ａ２／Ａ１≧１．３０とすることが望ましい。なお、高温度である熱分解温度Ｔ℃における吸光度で考慮せず、（Ｔ−５０）℃における吸光度で定義したのは、熱分解温度Ｔ℃自体においては色素分解が進行するため吸光度を測定できず、（Ｔ−５０）℃において測定が可能となるからである。
Ａ２／Ａ１が１．３０より小さい場合には、十分な記録感度および反射率をともに得ることが難しい。
【００１９】
光吸収層３の室温から熱分解温度Ｔまでの温度に対する記録光Ｌ１の波長での吸光度変化率をＮ（Ａｂｓ／℃）としたときに、Ｎ≧２．０×１０−４とすることが望ましい。
Ｎが２．０×１０−４（Ａｂｓ／℃）より小さい場合には、十分な記録感度および反射率をともに得ることが難しい。
【００２０】
さらに、光吸収層３の平均膜厚をｄａｖ（ｎｍ）としたときに、４０≦ｄａｖ≦１００とし、かつ０．１５≦Ａ１≦０．２５とすることが望ましい。
ｄａｖが４０ｎｍより小さい場合には、記録時に光吸収層に十分な光学的変化を生じにくいため、十分な変調度（ピットコントラスト）を確保することが難しい。
ｄａｖが１００ｎｍより大きい場合には、記録時に光吸収層への熱の蓄積が大きくなるため、ティアドロップ型のピット変化が生じ、再生信号の乱れの原因となる。
Ａ１が０．１５より小さい場合には、十分な記録感度が得られにくい。
Ａ１が０．２５より大きい場合には、再生時に十分な反射率が得られにくい。
なお、上述の吸光度の比Ａ２／Ａ１、吸光度変化率Ｎ、平均膜厚ｄａｖなどについての所定数値範囲外における状況は、高速記録時にさらに顕著になることが発明者らにより確認されている。
【００２１】
かくして、本発明による光情報記録媒体においては、光吸収層が高温となる記録時に必要となるレーザーパワーを低下させることができ、再生時には光吸収は通常レベルであり、反射率に悪影響を与えることなく充分な反射率を確保することができる。
すなわち、高温下におけるレーザー光波長での光吸収の増大により、記録レーザー照射時の光吸収−温度上昇の相乗効果が発生し、低い記録パワーでピットを形成することができる。
また、再生時には温度上昇が少ないため光吸収も少なく、充分な反射率を確保することができる。
【００２２】
【発明の実施例】
つぎに本発明の実施例１〜４および比較例１〜２を図３ないし図７にもとづき説明する。
【実施例１】
外径１２０ｍｍ、内径１５ｍｍ、厚さ１．２ｍｍのポリカーボネート製であって、その表面に、スパイラル状のプリグルーブ６をグルーブピッチ１．６μｍ、グルーブ幅０．５５μｍ、グルーブ深さ１６０ｎｍで形成する基板２を射出形成法により得る。
記録色素として、図３に示す構造のシアニン色素８６重量部と、光安定化剤として、アミニウム塩であるＮ、Ｎ−ビス（４−ジブチルアミノフェニール）−アミニウムパークロレート１４重量部と、をメチルセロソルブに２５グラム／リットルにて溶解し、これをスピンコート法により上記基板２に塗布し、膜厚ｄａｖ９５ｎｍの光吸収層３を形成した。
この光吸収層３の、温度（室温）２５℃での記録レーザー波長（７８０ｎｍ）における吸光度Ａ１は、０．２４Ａｂｓであった。
この光吸収層３の示差熱分析における熱分解温度Ｔは、２４２℃であった。さらに、ガラス基板上に光吸収層３を上述と同様の膜厚ｄａｖでスピンコートし、温度２５℃における吸光度Ａ１、および（Ｔ−５０）℃である１９２℃における吸光度Ａ２を測定したところ、それぞれ０．２４Ａｂｓ、０．３５Ａｂｓであり、Ａ２／Ａ１＝１．４６である。
また、室温（２５℃）から分解温度Ｔ（２４２℃）までのレーザー波長における吸光度変化率Ｎは、６．６×１０−４（Ａｂｓ／℃）であった。
【００２３】
上記色素膜付き基板２上（光吸収層３上）にスパッタリング法によって、厚さ１００ｎｍの銀（Ａｇ）製の光反射層４を形成した。
さらに、この光反射層４の上に紫外線硬化性樹脂（大日本インキ化学工業（株）製、ＳＤ−２１１）をスピンコートし、紫外線を照射して厚さ１０μｍの保護層５を形成し、光情報記録媒体１を得た。
【００２４】
こうして得られた光情報記録媒体１に、波長７８７ｎｍのレーザー光を用いた記録機（ヤマハ（株）製、ＣＤ−Ｒ１００）を用いて、線速度５．６ｍ／ｓで４倍速記録を行った。
このときの最適記録パワーは、１２．６ｍＷと、長時間安定して連続記録するために充分低いものであった。また、このときのアイパターン信号レベルにおける反射率Ｒｔｏｐを測定したところ６６％で、前記オレンジブック規格を満足している。
【００２５】
【実施例２】
外径１２０ｍｍ、内径１５ｍｍ、厚さ１．２ｍｍのポリカーボネート製であって、その表面に、スパイラル状のプリグルーブ６をグルーブピッチ１．６μｍ、グルーブ幅０．５５μｍ、グルーブ深さ１６０ｎｍで形成する基板２を射出形成法により得る。
記録色素として、図３に示す構造のシアニン色素８６重量部と、光安定化剤として、アミニウム塩であるＮ、Ｎ−ビス（４−ジブチルアミノフェニール）−アミニウムパークロレート１４重量部と、をメチルセロソルブに２５グラム／リットルにて溶解し、これをスピンコート法により上記基板２に塗布し、膜厚ｄａｖ４２ｎｍの光吸収層３を形成した。
この光吸収層３の、温度（室温）２５℃での記録レーザー波長（７８０ｎｍ）における吸光度Ａ１は、０．１５Ａｂｓであった。
この光吸収層３の示差熱分析における熱分解温度Ｔは、２４２℃であった。さらに、ガラス基板上に光吸収層３を上述と同様の膜厚ｄａｖでスピンコートし、温度２５℃における吸光度Ａ１、および（Ｔ−５０）℃である１９２℃における吸光度Ａ２を測定したところ、それぞれ０．１５Ａｂｓ、０．２０Ａｂｓであり、Ａ２／Ａ１＝１．３３である。
また、室温（２５℃）から分解温度Ｔ（２４２℃）までのレーザー波長における吸光度変化率Ｎは、２．９×１０−４（Ａｂｓ／℃）であった。
【００２６】
上記色素膜付き基板２上（光吸収層３上）にスパッタリング法によって、厚さ１００ｎｍの銀（Ａｇ）製の光反射層４を形成した。
さらに、この光反射層４の上に紫外線硬化性樹脂（大日本インキ化学工業（株）製、ＳＤ−２１１）をスピンコートし、紫外線を照射して厚さ１０μｍの保護層５を形成し、光情報記録媒体１を得た。
【００２７】
こうして得られた光情報記録媒体１に、波長７８７ｎｍのレーザー光を用いた記録機（ヤマハ（株）製、ＣＤ−Ｒ１００）を用いて、線速度５．６ｍ／ｓで４倍速記録を行った。
このときの最適記録パワーは、１４．２ｍＷと、長時間安定して連続記録するために充分低いものであった。また、このときのアイパターン信号レベルにおける反射率Ｒｔｏｐを測定したところ７２％で、前記オレンジブック規格を満足している。
【００２８】
【実施例３】
外径１２０ｍｍ、内径１５ｍｍ、厚さ１．２ｍｍのポリカーボネート製であって、その表面に、スパイラル状のプリグルーブ６をグルーブピッチ１．６μｍ、グルーブ幅０．５２μｍ、グルーブ深さ１００ｎｍで形成する基板２を射出形成法により得る。
記録色素として、図４に示す構造のシアニン色素１００重量部をメチルセロソルブに２０グラム／リットルにて溶解し、これをスピンコート法により上記基板２に塗布し、膜厚ｄａｖ６０ｎｍの光吸収層３を形成した。
この光吸収層３の、温度（室温）２５℃での記録レーザー波長（７８０ｎｍ）における吸光度Ａ１は、０．１８Ａｂｓであった。
この光吸収層３の示差熱分析における熱分解温度Ｔは、２２３℃であった。さらに、ガラス基板上に光吸収層３を上述と同様の膜厚ｄａｖでスピンコートし、温度２５℃における吸光度Ａ１、および（Ｔ−５０）℃である１７３℃における吸光度Ａ２を測定したところ、それぞれ０．１８Ａｂｓ、０．３６Ａｂｓであり、Ａ２／Ａ１＝２．０である。
また、室温（２５℃）から分解温度Ｔ（２２３℃）までのレーザー波長における吸光度変化率Ｎは、１．１×１０−３（Ａｂｓ／℃）であった。
【００２９】
上記色素膜付き基板２上（光吸収層３上）にスパッタリング法によって、厚さ１００ｎｍの銀（Ａｇ）製の光反射層４を形成した。
さらに、この光反射層４の上に紫外線硬化性樹脂（大日本インキ化学工業（株）製、ＳＤ−２１１）をスピンコートし、紫外線を照射して厚さ１０μｍの保護層５を形成し、光情報記録媒体１を得た。
【００３０】
こうして得られた光情報記録媒体１に、波長７８７ｎｍのレーザー光を用いた記録機（ヤマハ（株）製、ＣＤ−Ｒ１００）を用いて、線速度５．６ｍ／ｓで４倍速記録を行った。
このときの最適記録パワーは、１１．６ｍＷと、長時間安定して連続記録するために充分低いものであった。また、このときのアイパターン信号レベルにおける反射率Ｒｔｏｐを測定したところ６８％で、前記オレンジブック規格を満足している。
【００３１】
【実施例４】
外径１２０ｍｍ、内径１５ｍｍ、厚さ０．６ｍｍのポリカーボネート製であって、その表面に、スパイラル状のプリグルーブ６をグルーブピッチ０．８μｍ、グルーブ幅０．４０μｍ、グルーブ深さ１００ｎｍで形成する基板２（ＤＶＤ−Ｒ用）を射出形成法により得る。
記録色素として、図５に示す構造のシアニン色素１００重量部をメチルセロソルブに２５グラム／リットルにて溶解し、これをスピンコート法により上記基板２に塗布し、膜厚ｄａｖ６０ｎｍの光吸収層３を形成した。
この光吸収層３の、温度（室温）２５℃での記録レーザー波長（６３５ｎｍ）における吸光度Ａ１は、０．１５Ａｂｓであった。
この光吸収層３の示差熱分析における熱分解温度Ｔは、２９５℃であった。さらに、ガラス基板上に光吸収層３を上述と同様の膜厚ｄａｖでスピンコートし、温度２５℃における吸光度Ａ１、および（Ｔ−５０）℃である２４５℃における吸光度Ａ２を測定したところ、それぞれ０．１５Ａｂｓ、０．２２Ａｂｓであり、Ａ２／Ａ１＝１．４６である。
また、室温（２５℃）から分解温度Ｔ（２９５℃）までのレーザー波長における吸光度変化率Ｎは、３．２×１０−４（Ａｂｓ／℃）であった。
【００３２】
上記色素膜付き基板２上（光吸収層３上）にスパッタリング法によって、厚さ１００ｎｍの銀（Ａｇ）製の光反射層４を形成した。
さらに、この光反射層４の上に紫外線硬化性樹脂をスピンコートして、外径１２０ｍｍ、内径１５ｍｍ、厚さ０．６ｍｍのポリカーボネート製の支持基板を重ね合わせ、この支持基板側から紫外線を照射してふたつの基板を接着した。
【００３３】
こうして得られた光情報記録媒体に、波長６４０ｎｍで、実効最大出力２０ｍＷのレーザー光を用いた記録機を用い、線速度７．０ｍ／ｓで記録を行った。このときの最適記録パワーは、１７．０ｍＷと、長時間安定して連続記録するために充分低いものであった。また、このときのアイパターン信号レベルにおける反射率Ｒｔｏｐを測定したところ５４％で、十分再生可能なレベルであった。
【００３４】
【比較例１】
外径１２０ｍｍ、内径１５ｍｍ、厚さ１．２ｍｍのポリカーボネート製であって、その表面に、スパイラル状のプリグルーブ６をグルーブピッチ１．６μｍ、グルーブ幅０．５５μｍ、グルーブ深さ１６０ｎｍで形成する基板２を射出形成法により得る。
記録色素として、図６に示す構造のシアニン色素８６重量部と、光安定化剤として、アミニウム塩であるＮ、Ｎ−ビス（４−ジブチルアミノフェニール）−アミニウムパークロレート１４重量部と、をメチルセロソルブに２５グラム／リットルにて溶解し、これをスピンコート法により上記基板２に塗布し、膜厚ｄａｖ６５ｎｍの光吸収層３を形成した。
この光吸収層３の、温度（室温）２５℃での記録レーザー波長（７８０ｎｍ）における吸光度Ａ１は、０．１８Ａｂｓであった。
この光吸収層３の示差熱分析における熱分解温度Ｔは、２９６℃であった。さらに、ガラス基板上に光吸収層３を上述と同様の膜厚ｄａｖでスピンコートし、温度２５℃における吸光度Ａ１、および（Ｔ−５０）℃である２４６℃における吸光度Ａ２を測定したところ、それぞれ０．１８Ａｂｓ、０．２２Ａｂｓであり、Ａ２／Ａ１＝１．２２である。
また、室温（２５℃）から分解温度Ｔ（２９６℃）までのレーザー波長における吸光度変化率Ｎは、１．９×１０−４（Ａｂｓ／℃）であった。
【００３５】
上記色素膜付き基板２上（光吸収層３上）にスパッタリング法によって、厚さ１００ｎｍの銀（Ａｇ）製の光反射層４を形成した。
さらに、この光反射層４の上に紫外線硬化性樹脂（大日本インキ化学工業（株）製、ＳＤ−２１１）をスピンコートし、紫外線を照射して厚さ１０μｍの保護層５を形成し、光情報記録媒体１を得た。
【００３６】
こうして得られた光情報記録媒体１に、波長７８７ｎｍのレーザー光を用いた記録機（ヤマハ（株）製、ＣＤ−Ｒ１００）を用いて、線速度５．６ｍ／ｓで４倍速記録を行った。
このときの最適記録パワーは１６．４ｍＷと、長時間安定して連続記録するためには高すぎるものであった。
【００３７】
【比較例２】
外径１２０ｍｍ、内径１５ｍｍ、厚さ１．２ｍｍのポリカーボネート製であって、その表面に、スパイラル状のプリグルーブ６をグルーブピッチ１．６μｍ、グルーブ幅０．５５μｍ、グルーブ深さ１６０ｎｍで形成する基板２を射出形成法により得る。
記録色素として、図６に示す構造のシアニン色素８６重量部をメチルセロソルブに２０グラム／リットルにて溶解し、これをスピンコート法により上記基板２に塗布し、膜厚ｄａｖ５０ｎｍの光吸収層３を形成した。
この光吸収層３の、温度（室温）２５℃での記録レーザー波長（７８０ｎｍ）における吸光度Ａ１は、０．１７Ａｂｓであった。
この光吸収層３の示差熱分析における熱分解温度Ｔは、３１５℃であった。さらに、ガラス基板上に光吸収層３を上述と同様の膜厚ｄａｖでスピンコートし、温度２５℃における吸光度Ａ１、および（Ｔ−５０）℃である２６５℃における吸光度Ａ２を測定したところ、それぞれ０．１７Ａｂｓ、０．２２Ａｂｓであり、Ａ２／Ａ１＝１．２９である。
また、室温（２５℃）から分解温度Ｔ（３１５℃）までのレーザー波長における吸光度変化率Ｎは、１．９×１０−４（Ａｂｓ／℃）であった。
【００３８】
上記色素膜付き基板２上（光吸収層３上）にスパッタリング法によって、厚さ１００ｎｍの銀（Ａｇ）製の光反射層４を形成した。
さらに、この光反射層４の上に紫外線硬化性樹脂（大日本インキ化学工業（株）製、ＳＤ−２１１）をスピンコートし、紫外線を照射して厚さ１０μｍの保護層５を形成し、光情報記録媒体１を得た。
【００３９】
こうして得られた光情報記録媒体１に、波長７８７ｎｍのレーザー光を用いた記録機（ヤマハ（株）製、ＣＤ−Ｒ１００）を用いて、線速度５．６ｍ／ｓで４倍速記録を行った。
このときの最適記録パワーは１６．０ｍＷと、長時間安定して連続記録するためには高すぎるものであった。
【００４０】
なお図７は、上述の実施例１および比較例１について吸光度の温度依存性を示すグラフであって、その勾配すなわち吸光度変化率をＮ（Ａｂｓ／℃）が、上述の各実施例１〜４および比較例１、２に示したように、記録感度について有意な相違が出ることを示している。
【００４１】
【発明の効果】
以上のように本発明によれば、高温時および室温時の吸光度の割合を所定範囲に設定することにより、再生時における充分な反射率を確保しつつ、記録感度を向上させることができる。
【図面の簡単な説明】
【図１】本発明による光情報記録媒体１の一例の拡大断面図である。
【図２】レーザー波長に対する吸光度の関係を示すグラフである。
【図３】実施例１および２で記録色素として用いたシアニン色素の構造式を示す図である。
【図４】実施例３で記録色素として用いたシアニン色素の構造式を示す図である。
【図５】実施例４で記録色素として用いたシアニン色素の構造式を示す図である。
【図６】比較例１および２で記録色素として用いたシアニン色素の構造式を示す図である。
【図７】実施例１および比較例１について吸光度の温度依存性を示すグラフである。
【符号の説明】
１  光情報記録媒体（図１）
２  透光性の基板
３  光吸収層（記録層）
４  光反射層
５  保護層
６  スパイラル状のプリグルーブ
７  ランド
８  基板２と光吸収層３との間の第１の層界
９  光吸収層３と光反射層４との間の第２の層界
１０  光反射層４と保護層５との間の第３の層界
１１  ピット
Ｌ１  記録光（記録用レーザー光）
Ｌ２  再生光（再生用レーザー光）
【図１】
0003548929.tif 000002
【図２】
0003548929.tif 000003
【図３】
0003548929.tif 000004
【図４】
0003548929.tif 000005
【図５】
0003548929.tif 000006
【図６】
0003548929.tif 000007
【図７】
0003548929.tif 000008